МЕЗОПОРИСТЫЙ КАТАЛИЗАТОР НА ОСНОВЕ СМЕШАННОГО ОКСИДА, СОДЕРЖАЩИЙ КРЕМНИЙ

1. Мезопористый катализатор на основе смешанного оксида, содержащий кремний и по меньшей мере один металл M, выбранный из группы, состоящей из элементов групп 4 и 5 периодической системы элементов, и их смесей, причем массовое содержание металла M составляет от 0,1% до 20% от массы смешанного оксида, и указанный смешанный оксид получен в результате соединения атомов кислорода с по меньшей мере элементом кремний и элементом M.
2. Катализатор по п. 1, причем указанный металл M выбран из группы, состоящей из тантала, ниобия, циркония и их смесей.
3. Катализатор по одному из пп. 1, 2, содержащий металл M', причем указанный металл M' выбран из группы, состоящей из элементов групп 11 и 12 периодической системы элементов, и их смесей, и массовое содержание металла M' составляет от 0,1% до 20% от массы смешанного оксида.
4. Катализатор по п. 3, причем указанный металл M' выбран из группы, состоящей из серебра, меди, цинка и их смесей.
5. Катализатор по одному из пп. 1-4, причем указанный смешанный оксид является мезоструктурированным.
2
6. Катализатор по одному из пп. 1-5, причем смешанный оксид имеет удельную поверхность по меньшей мере 250 м/г, объем пор по меньшей мере 1 мл/г и средний диаметр пор по меньшей мере 4 нм.
7. Катализатор по одному из пп. 1-6, имеющий форму шариков, таблеток, гранул, экструдатов или колец.
8. Катализатор по п. 7, содержащий по меньшей мере один пористый оксидный материал, играющий роль связующего, причем указанный пористый оксидный материал выбран из группы, состоящей из оксида кремния, оксида магния, глин, оксида титана, оксида лантана, оксида церия, фосфатов бора, и смесей по меньшей мере двух вышеуказанных оксидов.
9. Способ получения катализатора по одному из пп. 1-8 посредством современного способа металлоорганического синтеза золь-гель путем осаждения/гелеобразования, включающим по меньшей мере следующие этапы:
4-a
a
растворение по меньшей мере одного алкоксидного предшественника формулы Si(OR)R', где R=H, метил, этил, и R' означает алкильную цепь или алкильную цепь, функционализованную элементом Si, в водной, органической или водно-органической среде, возможно в присутствии кислоты или основания, чтобы получить раствор, возможно коллоидный,
добавление к раствору, полученному на этапе (a), по меньшей мере одного предшественника металла M, в виде чистого вещества или растворенного в подходящей среде, совместимой с указанным раствором, полученным на этапе (a),
осаждение смешанного оксида на основе Si и по меньшей мере металла M путем добавления кислоты, основания или путем применения особой температуры реакции,
фильтрация с последующей возможной промывкой или выпаривание суспензии, полученной на этапе (c),
по меньшей мере одна термическая обработка смешанного оксида, полученного на этапе (d), чтобы получить указанный катализатор.
10. Способ получения катализатора по п. 9, причем указанный этап термообработки (e) представляет собой сушку с последующим обжигом, причем указанная сушка осуществляется в сушильной печи в диапазоне температур от 20°C до 200°C в течение периода времени меньше 72 ч, а указанный этап обжига проводится на воздухе в печи в диапазоне температур от 300°C до 800°C в течение периода меньше 24 ч.
-1
11. Применение катализатора по одному из пп. 1-8 для получения 1,3-бутадиена из сырья, содержащего по меньшей мере этанол, при температуре от 300°C до 400°C, давлении от 0,15 до 0,5 МПа, объемной скорости от 0,5 до 5 ч.
12. Применение по п. 11, причем температура составляет от 320°C до 380°C.
13. Применение по одному из пп. 11-12, причем давление составляет от 0,15 до 0,3 МПа.
-1
14. Применение по одному из пп. 11-13, причем объемная скорость составляет от 1 до 4 ч.